냉각관 , 교반기 를 구비 한 플라스크 에 2 , 2 '- 아조 비스 ( 2 , 4 - 디 메틸 발레 로 니트릴 ) 2 . 5 중량 부 및 에틸렌글리콜 모노 메틸에테르 아세테이트 200 중량 부 를 투입 하 고 , 이어서 메타크릴산 15 중량 부 , ω - 카르복시 디 카프 로 락톤 모노 아크릴 레이트 10 중량 부 , N - 페닐 말레 이미드 15 중량 부 , 2 - 에틸 헥 실 메타크릴 레이트 33 중량 부 , 스티렌 12 중량 부 , 글리세롤 모노 메타크릴 레이트 15 중량 부 및 α - 메틸 스티렌 이량체 ( 연쇄 이동제 ) 5 . 0 중량 부 를 투입 하 고 질소 치환 한 후 , 천천히 교반 하 면서 반응 용액 을 80 ℃ 로 승 온 시키 고 , 이 온도 를 유지 하 여 3 시간 동안 중합 하 였 다 . 그 후 , 반응 용액 을 100 ℃ 로 승 온 시키 고 , 2 , 2 '- 아조 비스 ( 2 , 4 - 디 메틸 발레 로 니트릴 ) 0 . 5 중량 부 를 첨가 하 여 추가 로 1 시간 동안 중합 을 계속 함 으로써 , 수지 용액 ( 고형분 농도 = 30 중량 ％) 을 얻 었 다 . 얻 어 진 수지 는 Mw = 14 , 000 , Mn = 5 , " 700 이 었 다 . 이 수지 용액 을 "" 수지 용액 ( B - 6 ) "" 으로 한다 . "